(57)【要約】【課題】材料歩留まりが良く、鍛造品から除去されるバリについてハンドリング性の向上を図ることができる鍛造方法を提供する。【解決手段】鍛造方法は、鍛造品の外周にバリが鍛造品の外周の全周に亘って繋がった状態に形成されたバリ付き鍛造品S2を製造するものである。素材S1の第１成形予定部61の断面積は、鍛造金型21の成形空間23の第１成形部23aの断面積に対して同等以下に設定されている。素材の第１成形予定部61の幅は、鍛造金型の各型22,22の成形凹部24aの幅よりも大きく設定されている。素材の第１成形予定部61の幅方向両側縁部61a,61aが各型の成形凹部24aの幅方向両側にはみ出した状態に、両方の型22,22の間に配置された素材S1を、その厚さ方向に両方の型で加圧する。これにより、素材の第２成形予定部62の余肉材料を第２成形予定部62から第１成形予定部61に流動供給しながら素材S1を成形する。【選択図】図９Ｂ
2008161893.tif 000002
【特許請求の範囲】
【請求項１】
互いに閉じ合わされた状態で内部に成形空間が形成される一対の型から構成された鍛造金型を用いて、素材を鍛造成形することにより、鍛造品の外周にバリが鍛造品の外周の全周に亘って繋がった状態に形成されたバリ付き鍛造品を製造する鍛造方法であって、
鍛造金型の成形空間は、その長さ方向に互いに隣接する第１成形部及び第２成形部を含んでおり、
素材は、鍛造金型の第１成形部及び第２成形部にそれぞれ対応する、互いに隣接する第１成形予定部及び第２成形予定部を含んでおり、
素材の第１成形予定部の断面積は、鍛造金型の第１成形部の断面積に対して同等以下に設定されるとともに、
素材の第１成形予定部の幅は、各型における第１成形部に対応する成形凹部の幅よりも大きく設定されており、
素材の第２成形予定部の断面積は、鍛造金型の第２成形部の断面積よりも大きく設定されており、
素材の第１成形予定部の幅方向両側縁部が各型の成形凹部の幅方向両側にはみ出した状態に、両方の型の間に配置された素材を、その厚さ方向に両方の型で加圧することにより、素材の第２成形予定部の余肉材料を第２成形予定部から第１成形予定部に流動供給しながら素材を成形することを特徴とする鍛造方法。
【請求項２】
素材の第１成形予定部の断面積は、鍛造金型の第１成形部の断面積に対して１０５％以下に設定されている請求項１記載の鍛造方法。
【請求項３】
互いに閉じ合わされた状態で内部に成形空間が形成される一対の型から構成された鍛造金型を用いて、素材を鍛造成形することにより、鍛造品の外周にバリが鍛造品の外周の全周に亘って繋がった状態に形成されたバリ付き鍛造品を製造する、鍛造装置であって、
鍛造金型の成形空間は、その長さ方向に互いに隣接する第１成形部及び第２成形部を含んでおり、
素材は、鍛造金型の第１成形部及び第２成形部にそれぞれ対応する、互いに隣接する第１成形予定部及び第２成形予定部を含んでおり、
素材の第１成形予定部の断面積は、鍛造金型の第１成形部の断面積に対して同等以下に設定されるとともに、
素材の第１成形予定部の幅は、各型における第１成形部に対応する成形凹部の幅よりも大きく設定されており、
素材の第２成形予定部の断面積は、鍛造金型の第２成形部の断面積よりも大きく設定されており、
素材の第１成形予定部の幅方向両側縁部が各型の成形凹部の幅方向両側にはみ出した状態に、両方の型の間に配置された素材を、その厚さ方向に両方の型で加圧するものとなされていることを特徴とする特徴とする鍛造装置。
【請求項４】
素材の第１成形予定部の断面積は、鍛造金型の第１成形部の断面積に対して１０５％以下に設定されている請求項３記載の鍛造装置。
【請求項５】
素材を予備成形する予備成形装置と、
予備成形装置により予備成形された予備成形済み素材を本成形する本成形装置と、
素材を予備成形装置及び本成形装置に順次搬送する搬送装置と、を備えた鍛造装置を用いた鍛造方法であって、
本成形装置は、互いに閉じ合わされた状態で内部に成形空間が形成される一対の型から構成された鍛造金型を用いて、素材成形済み素材を鍛造成形することにより、鍛造品の外周にバリが鍛造品の外周の全周に亘って繋がった状態に形成されたバリ付き鍛造品を製造するものであり、
鍛造金型の成形空間は、その長さ方向に互いに隣接する第１成形部及び第２成形部を含んでおり、
予備成形済み素材は、鍛造金型の第１成形部及び第２成形部にそれぞれ対応する、互いに隣接する第１成形予定部及び第２成形予定部を含んでおり、
予備成形済み素材の第１成形予定部の断面積は、鍛造金型の第１成形部の断面積に対して同等以下に設定されるとともに、
予備成形済み素材の第１成形予定部の幅は、各型における第１成形部に対応する成形凹部の幅よりも大きく設定されており、
予備成形済み素材の第２成形予定部の断面積は、鍛造金型の第２成形部の断面積よりも大きく設定されており、
予備成形済み素材の第１成形予定部の幅方向両側縁部が各型の成形凹部の幅方向両側にはみ出した状態に、両方の型の間に配置された予備成形済み素材を、その厚さ方向に両方の型で加圧することにより、予備成形済み素材の第２成形予定部の余肉材料を第２成形予定部から第１成形予定部に流動供給しながら予備成形済み素材を成形することを特徴とする鍛造方法。
【請求項６】
予備成形済み素材の第１成形予定部の断面積は、鍛造金型の第１成形部の断面積に対して１０５％以下に設定されている請求項５記載の鍛造方法。
【請求項７】
鍛造装置は、さらに、本成形装置により本成形されたバリ付き鍛造品からバリを除去するバリ取り装置を備えており、
搬送装置は、素材を予備成形装置、本成形装置及びバリ取り装置に順次搬送するものである請求項５又は６記載の鍛造方法。
【請求項８】
素材を予備成形する予備成形装置と、
予備成形装置により予備成形された予備成形済み素材を本成形する本成形装置と、
素材を予備成形装置及び本成形装置に順次搬送する搬送装置と、を備えた鍛造装置であって、
本成形装置は、互いに閉じ合わされた状態で内部に成形空間が形成される一対の型から構成された鍛造金型を用いて、予備成形済み素材を鍛造成形することにより、鍛造品の外周にバリが鍛造品の外周の全周に亘って繋がった状態に形成されたバリ付き鍛造品を製造するものであり、
鍛造金型の成形空間は、その長さ方向に互いに隣接する第１成形部及び第２成形部を含んでおり、
予備成形済み素材は、鍛造金型の第１成形部及び第２成形部にそれぞれ対応する、互いに隣接する第１成形予定部及び第２成形予定部を含んでおり、
予備成形済み素材の第１成形予定部の断面積は、鍛造金型の第１成形部の断面積に対して同等以下に設定されるとともに、
予備成形済み素材の第１成形予定部の幅は、各型における第１成形部に対応する成形凹部の幅よりも大きく設定されており、
予備成形済み素材の第２成形予定部の断面積は、鍛造金型の第２成形部の断面積よりも大きく設定されており、
本成形装置は、予備成形済み素材の第１成形予定部の幅方向両側縁部が各型の成形凹部の幅方向両側にはみ出した状態に、両方の型の間に配置された予備成形済み素材を、その厚さ方向に両方の型で加圧するものとなされていることを特徴とする鍛造装置。
【請求項９】
予備成形済み素材の第１成形予定部の断面積は、鍛造金型の第１成形部の断面積に対して１０５％以下に設定されている請求項８記載の鍛造装置。
【請求項１０】
さらに、本成形装置により本成形されたバリ付き鍛造品からバリを除去するバリ取り装置を備えており、
搬送装置は、素材を予備成形装置、本成形装置及びバリ取り装置に順次搬送するものである請求項８又は９記載の鍛造装置。
【発明の詳細な説明】
【技術分野】
【０００１】
本発明は、バリ付き鍛造品を製造する鍛造方法及び該鍛造方法に用いられる鍛造装置に関する。
【背景技術】
【０００２】
複雑な形状の製品を鍛造により製造する方法として、次の方法が知られいている。すなわち、鍛造用素材を予備成形した後、素材を本成形することにより、バリ付き鍛造品を製造し、次いでこの鍛造品からバリを除去する方法である（例えば、特許文献１及び２参照）。
【０００３】
この方法において、一般に、鍛造品からのバリの除去はバリ取り装置により行われる。このバリ取り装置によりバリを除去すると、バリ取り装置には除去したバリが残存する。この残存したバリをバリ取り装置から排出する場合には、残存したバリを例えば把持手段で把持してバリ取り装置から排出している。
【特許文献１】特開２００６−１１０６２１号公報
【特許文献２】特開平６−１９０４８７号公報
【発明の開示】
【発明が解決しようとする課題】
【０００４】
而して、もし仮にバリが鍛造品の外周にその周方向の複数箇所で分断された状態に形成されている場合には、次の難点があった。すなわち、このようなバリをバリ取り装置により鍛造品から除去すると、バリ取り装置には複数の分断されたバリが残存するため、バリの排出操作が困難になる。
【０００５】
そこで、例えば、バリを鍛造品の外周にその全周に亘って繋がった状態に形成し、バリが環状に残存するようにバリを鍛造品から除去すれば、バリ取り装置には環状に繋がったバリが残存するので、バリを排出する際にバリのハンドリング性が良く、もってバリの排出作業を容易に行うことができる。しかし、バリを鍛造品の外周にその全周に亘って繋がった状態に形成するために、素材の体積を増大させると、材料歩留まりが悪くなるという問題が発生する。
【０００６】
本発明は、上記の技術背景に鑑みてなされたもので、その目的は、材料歩留まりが良く、しかも、鍛造品から除去されるバリについてハンドリング性の向上を図ることができる鍛造方法及び該鍛造方法に用いられる鍛造装置に関する。
【課題を解決するための手段】
【０００７】
本発明は以下の手段を提供する。
【０００８】
［１］  互いに閉じ合わされた状態で内部に成形空間が形成される一対の型から構成された鍛造金型を用いて、素材を鍛造成形することにより、鍛造品の外周にバリが鍛造品の外周の全周に亘って繋がった状態に形成されたバリ付き鍛造品を製造する鍛造方法であって、
鍛造金型の成形空間は、その長さ方向に互いに隣接する第１成形部及び第２成形部を含んでおり、
素材は、鍛造金型の第１成形部及び第２成形部にそれぞれ対応する、互いに隣接する第１成形予定部及び第２成形予定部を含んでおり、
素材の第１成形予定部の断面積は、鍛造金型の第１成形部の断面積に対して同等以下に設定されるとともに、
素材の第１成形予定部の幅は、各型における第１成形部に対応する成形凹部の幅よりも大きく設定されており、
素材の第２成形予定部の断面積は、鍛造金型の第２成形部の断面積よりも大きく設定されており、
素材の第１成形予定部の幅方向両側縁部が各型の成形凹部の幅方向両側にはみ出した状態に、両方の型の間に配置された素材を、その厚さ方向に両方の型で加圧することにより、素材の第２成形予定部の余肉材料を第２成形予定部から第１成形予定部に流動供給しながら素材を成形することを特徴とする鍛造方法。
【０００９】
［２］  素材の第１成形予定部の断面積は、鍛造金型の第１成形部の断面積に対して１０５％以下に設定されている前項１記載の鍛造方法。
【００１０】
［３］  互いに閉じ合わされた状態で内部に成形空間が形成される一対の型から構成された鍛造金型を用いて、素材を鍛造成形することにより、鍛造品の外周にバリが鍛造品の外周の全周に亘って繋がった状態に形成されたバリ付き鍛造品を製造する、鍛造装置であって、
鍛造金型の成形空間は、その長さ方向に互いに隣接する第１成形部及び第２成形部を含んでおり、
素材は、鍛造金型の第１成形部及び第２成形部にそれぞれ対応する、互いに隣接する第１成形予定部及び第２成形予定部を含んでおり、
素材の第１成形予定部の断面積は、鍛造金型の第１成形部の断面積に対して同等以下に設定されるとともに、
素材の第１成形予定部の幅は、各型における第１成形部に対応する成形凹部の幅よりも大きく設定されており、
素材の第２成形予定部の断面積は、鍛造金型の第２成形部の断面積よりも大きく設定されており、
素材の第１成形予定部の幅方向両側縁部が各型の成形凹部の幅方向両側にはみ出した状態に、両方の型の間に配置された素材を、その厚さ方向に両方の型で加圧するものとなされていることを特徴とする特徴とする鍛造装置。
【００１１】
［４］  素材の第１成形予定部の断面積は、鍛造金型の第１成形部の断面積に対して１０５％以下に設定されている前項３記載の鍛造装置。
【００１２】
［５］  素材を予備成形する予備成形装置と、
予備成形装置により予備成形された予備成形済み素材を本成形する本成形装置と、
素材を予備成形装置及び本成形装置に順次搬送する搬送装置と、を備えた鍛造装置を用いた鍛造方法であって、
本成形装置は、互いに閉じ合わされた状態で内部に成形空間が形成される一対の型から構成された鍛造金型を用いて、素材成形済み素材を鍛造成形することにより、鍛造品の外周にバリが鍛造品の外周の全周に亘って繋がった状態に形成されたバリ付き鍛造品を製造するものであり、
鍛造金型の成形空間は、その長さ方向に互いに隣接する第１成形部及び第２成形部を含んでおり、
予備成形済み素材は、鍛造金型の第１成形部及び第２成形部にそれぞれ対応する、互いに隣接する第１成形予定部及び第２成形予定部を含んでおり、
予備成形済み素材の第１成形予定部の断面積は、鍛造金型の第１成形部の断面積に対して同等以下に設定されるとともに、
予備成形済み素材の第１成形予定部の幅は、各型における第１成形部に対応する成形凹部の幅よりも大きく設定されており、
予備成形済み素材の第２成形予定部の断面積は、鍛造金型の第２成形部の断面積よりも大きく設定されており、
予備成形済み素材の第１成形予定部の幅方向両側縁部が各型の成形凹部の幅方向両側にはみ出した状態に、両方の型の間に配置された予備成形済み素材を、その厚さ方向に両方の型で加圧することにより、予備成形済み素材の第２成形予定部の余肉材料を第２成形予定部から第１成形予定部に流動供給しながら予備成形済み素材を成形することを特徴とする鍛造方法。
【００１３】
［６］  予備成形済み素材の第１成形予定部の断面積は、鍛造金型の第１成形部の断面積に対して１０５％以下に設定されている前項５記載の鍛造方法。
【００１４】
［７］  鍛造装置は、さらに、本成形装置により本成形されたバリ付き鍛造品からバリを除去するバリ取り装置を備えており、
搬送装置は、素材を予備成形装置、本成形装置及びバリ取り装置に順次搬送するものである前項５又は６記載の鍛造方法。
【００１５】
［８］  素材を予備成形する予備成形装置と、
予備成形装置により予備成形された予備成形済み素材を本成形する本成形装置と、
素材を予備成形装置及び本成形装置に順次搬送する搬送装置と、を備えた鍛造装置であって、
本成形装置は、互いに閉じ合わされた状態で内部に成形空間が形成される一対の型から構成された鍛造金型を用いて、予備成形済み素材を鍛造成形することにより、鍛造品の外周にバリが鍛造品の外周の全周に亘って繋がった状態に形成されたバリ付き鍛造品を製造するものであり、
鍛造金型の成形空間は、その長さ方向に互いに隣接する第１成形部及び第２成形部を含んでおり、
予備成形済み素材は、鍛造金型の第１成形部及び第２成形部にそれぞれ対応する、互いに隣接する第１成形予定部及び第２成形予定部を含んでおり、
予備成形済み素材の第１成形予定部の断面積は、鍛造金型の第１成形部の断面積に対して同等以下に設定されるとともに、
予備成形済み素材の第１成形予定部の幅は、各型における第１成形部に対応する成形凹部の幅よりも大きく設定されており、
予備成形済み素材の第２成形予定部の断面積は、鍛造金型の第２成形部の断面積よりも大きく設定されており、
本成形装置は、予備成形済み素材の第１成形予定部の幅方向両側縁部が各型の成形凹部の幅方向両側にはみ出した状態に、両方の型の間に配置された予備成形済み素材を、その厚さ方向に両方の型で加圧するものとなされていることを特徴とする鍛造装置。
【００１６】
［９］  予備成形済み素材の第１成形予定部の断面積は、鍛造金型の第１成形部の断面積に対して１０５％以下に設定されている前項８記載の鍛造装置。
【００１７】
［１０］  さらに、本成形装置により本成形されたバリ付き鍛造品からバリを除去するバリ取り装置を備えており、
搬送装置は、素材を予備成形装置、本成形装置及びバリ取り装置に順次搬送するものである前項８又は９記載の鍛造装置。
【発明の効果】
【００１８】
本発明は以下の効果を奏する。
【００１９】
［１］の発明では、素材を鍛造成形することにより、鍛造品の外周にバリが鍛造品の外周の全周に亘って繋がった状態に形成されたバリ付き鍛造品を製造するので、例えば、このバリ付き鍛造品からバリを環状に除去することができる。これにより、バリを排出する際にバリのハンドリング性を向上させることができる。
【００２０】
さらに、素材の第１成形予定部の断面積は、鍛造金型の第１成形部の断面積に対して同等以下に設定されているから、素材の第１成形予定部の体積をできる限り少なくすることができ、もって材料歩留まりを向上させることができる。
【００２１】
さらに、本発明では、素材の第１成形予定部の幅方向両側縁部が各型の成形凹部の幅方向両側にはみ出した状態に、両方の型の間に配置された素材を、その厚さ方向に両方の型で加圧することにより、素材の第２成形予定部の余肉材料を第２成形予定部から第１成形予定部に流動供給しながら素材を成形する。したがって、素材の成形時には、素材の第１成形予定部に第２成形予定部の余肉材料が供給されるので、素材の第１成形予定部に欠肉が発生するのを防止することができる。これにより、素材の第１成形予定部を設計形状に確実に成形することができる。しかも、素材の第１成形予定部の幅方向両側縁部が各型の成形凹部の幅方向両側にはみ出した状態に、素材が両方の型の間に配置されているので、バリを各型の成形凹部の幅方向両側に確実に張出させることができる。
【００２２】
［２］の発明では、素材の第１成形予定部に欠肉が発生するのを確実に防止することができるし、バリを成形凹部の幅方向両側に更に確実に張出させることができる。
【００２３】
［３］及び［４］の発明では、それぞれ上記［１］及び［２］の発明に係る鍛造方法に好適に用いられる鍛造装置を提供できる。
【００２４】
［５］及び［６］の発明では、それぞれ上記［１］及び［２］の発明の効果と同様の効果を奏する上、更に、素材を予備成形から本成形まで連続して加工することができる。
【００２５】
［７］の発明では、素材を予備成形からバリ取りまで連続して加工することができる。
【００２６】
［８］〜［１０］の発明では、それぞれ上記［５］〜［７］の発明に係る鍛造方法に好適に用いられる鍛造装置を提供できる。
【発明を実施するための最良の形態】
【００２７】
次に、本発明の一実施形態について図面を参照して以下に説明する。
【００２８】
図１及び図２において、（１）は本発明の一実施形態に係る鍛造装置である。この鍛造装置（１）は詳述するとトランスファプレス機である。この鍛造装置（１）は、予備成形装置（１０）と、本成形装置（２０）と、バリ取り装置（３０）と、搬送装置（４０）とを備えている。
【００２９】
予備成形装置（１０）は、鍛造用素材（Ｓ０）を予備成形（荒成形）するものである。
【００３０】
本成形装置（２０）は、予備成形装置（１０）により予備成形された予備成形済み素材（Ｓ１）を本成形するものである。
【００３１】
バリ取り装置（３０）は、本成形装置（２０）により本成形された本成形済み素材としてのバリ付き鍛造品（Ｓ２）からバリ（Ｆ）を環状に除去するものである。
【００３２】
予備成形装置（１０）、本成形装置（２０）及びバリ取り装置（３０）は、互いに水平方向に一列に並んで設置されている。
【００３３】
搬送装置（４０）は、素材（Ｓ０）を予備成形装置（１０）、本成形装置（２０）及びバリ取り装置（３０）に順次搬送するものである。この搬送装置（４０）は、予備成形装置（１０）、本成形装置（２０）及びバリ取り装置（３０）の両側に互いに平行に配置された一対のフィードバー（４１）（４１）を備えている。各フィードバー（４１）（４１）における互いに対向する位置に、素材（Ｓ０）、予備成形済み素材（Ｓ１）及びバリ（Ｆ）を把持するフィンガー（４２）が複数装着されている。
【００３４】
図１０に示すように、この鍛造装置（１）は、円柱状の鍛造用素材（Ｓ０）を予備成形装置（１０）により予備成形し、次いで、予備成形済み素材（Ｓ１）を本成形装置（２０）により本成形し、次いで、バリ取り装置（３０）により本成形済み素材としてのバリ付き鍛造品（Ｓ２）からバリ（Ｆ）を環状に除去することにより、設計形状の鍛造品（Ｓ２）を製造するものである。
【００３５】
この鍛造品（Ｓ２）は、例えば、車両（例：自動車、鉄道車両）用アームやフレーム等の車両部品に用いられる。ただし本発明では、鍛造装置（１）により鍛造成形される鍛造品（Ｓ２）は車両部品に用いられるものであることに限定されるものではなく、その他の用途に用いられるものであっても良い。
【００３６】
素材（Ｓ０）は、例えば、アルミニウム（その合金を含む）等の金属からなる。
【００３７】
まず、本成形装置（２０）（詳述すると本成形用鍛造装置）の構成について以下に説明する。
【００３８】
図２及び図３に示すように、この本成形装置（２０）は、互いに対向して配置された一対の上型（２２）及び下型（２２）から構成された本成形用鍛造金型（２１）を備えている。この鍛造金型（２１）は詳述すると半密閉金型である。また、図３に示すように、鍛造金型（２１）の上型（２２）と下型（２２）とを互いに閉じ合わせた状態では、鍛造金型（２１）の内部に、予備成形済み素材（Ｓ１）を所定形状に成形する成形空間（２３）が形成される。
【００３９】
この本成形装置（２０）は、鍛造金型（２１）を用いて予備成形済み素材（Ｓ１）を鍛造成形することにより、図１０に示すように、本成形済み素材として、バリ付き鍛造品（Ｓ２）を製造するものである。このバリ付き鍛造品（Ｓ２）は、鍛造品（Ｓ２）（詳述すると鍛造品本体部）の外周にバリ（Ｆ）が鍛造品（Ｓ２）（鍛造品本体部）の外周の全周に亘って繋がった状態に形成されたものである。
【００４０】
このバリ付き鍛造品（Ｓ２）の鍛造品本体部の長さ方向両端部には、径大の膨出部（７１）（７１）が形成されている。この膨出部（７１）の上下両面の中央部には凹部が形成されている。また、バリ付き鍛造品（Ｓ２）の鍛造品本体部の長さ方向中間部には、両膨出部（７１）（７１）を連結した径小の断面略円形状の軸部（７２）が形成されている。
【００４１】
図３に示すように、鍛造金型（２１）の成形空間（２３）は、成形空間（２３）の長さ方向両端部に配置された２個の第１成形部（２３ａ）（２３ａ）と、成形空間（２３）の長さ方向中間部に配置された第２成形部（２３ｂ）とから構成されている。したがって、成形空間（２３）の第１成形部（２３ａ）と第２成形部（２３ｂ）とは、成形空間（２３）の長さ方向に互いに隣接して配置されている。
【００４２】
成形空間（２３）の第１成形部（２３ａ）は、予備成形済み素材（Ｓ１）の長さ方向端部を径大の膨出状に成形するものである。
【００４３】
成形空間（２３）の第２成形部（２３ｂ）は、予備成形済み素材（Ｓ１）の長さ方向中間部を径小の軸状に成形するものである。
【００４４】
さらに、この鍛造金型（２１）は上述したように上型（２２）と下型（２２）とに分割されており、これにより、上型（２２）に成形空間（２３）の上半部からなる上型彫り部（インプレッション）（２２ａ）が形成されるとともに、下型（２２）に成形空間（２３）の下半部からなる下型彫り部（２２ａ）が形成されている。
【００４５】
一方、図１０に示すように、予備成形済み素材（Ｓ１）は、予備成形済み素材（Ｓ１）の長さ方向両端部に配置された２個の第１成形予定部（６１）（６１）と、予備成形済み素材（Ｓ１）の長さ方向中間部に配置された第２成形予定部（６２）とを含んでいる。したがって、第１成形予定部（６１）と第２成形予定部（６２）とは、予備成形済み素材（Ｓ１）の長さ方向に互いに隣接して配置されている。
【００４６】
予備成形済み素材（Ｓ１）の第１成形予定部（６１）は、鍛造金型（２１）の成形空間（２３）の第１成形部（２３ａ）に対応する部位であり、すなわち第１成形部（２３ａ）で径大の膨出状に成形される予定の部位である。
【００４７】
予備成形済み素材（Ｓ１）の第２成形予定部（６２）は、鍛造金型（２１）の成形空間（２３）の第２成形部（２３ｂ）に対応する部位であり、すなわち第２成形部（２３ｂ）で径小の軸状に成形される予定の部位である。なお、この第２成形予定部（６２）の幅方向両側縁部には、予備成形時に生じたバリ（Ｆ）が形成されている。
【００４８】
図５に示すように、予備成形済み素材（Ｓ１）の第１成形予定部（６１）の断面積は、鍛造金型（２１）の成形空間（２３）の第１成形部（２３ａ）の断面積に対して同等以下に設定されており、すなわち第１成形部（２３ａ）の断面積に対して１００％以下に設定されている。さらに、第１成形予定部（６１）の断面積は、第１成形部（２３ａ）の断面積に対して例えば９０％（特に好ましくは９５％）以上に設定されるのが望ましく、こうすることにより第１成形予定部（６１）に欠肉が発生するのを確実に防止することができる。ただし本発明では、第１成形予定部（６１）の断面積は第１成形部（２３ａ）の断面積に対して上記の割合以上であることに限定されるものではない。
【００４９】
さらに、予備成形済み素材（Ｓ１）の第１成形予定部（６１）の幅（Ａ）は、上下各型（２２）（２２）における第１成形部（２３ａ）に対応する第１成形凹部（２４ａ）の幅（Ｂ）よりも大きく設定されている（即ちＡ＞Ｂ）。したがって、図９Ａに示すように、第１成形予定部（６１）を上下各型（２２）（２２）の第１成形凹部（２４ａ）内に配置させると、第１成形予定部（６１）の幅方向両側縁部（６１ａ）（６１ａ）が第１成形凹部（２４ａ）の幅方向両側にはみ出した状態となる。なお、予備成形済み素材（Ｓ１）の第１成形予定部（６１）の幅（Ａ）は、第１成形凹部（２４ａ）の幅（Ｂ）に対して例えば１．０５〜１．２０倍の範囲内に設定されるのが望ましい。ただし本発明では、第１成形予定部（６１）の幅（Ａ）は第１成形凹部（２４ａ）の幅（Ｂ）に対して上記の割合の範囲内であることに限定されるものではない。
【００５０】
また、図６に示すように、予備成形済み素材（Ｓ１）の第２成形予定部（６２）は、鍛造品（Ｓ２）の径小の軸部（７２）を形成する部位である。この第２成形予定部（６２）は、予備成形時に円柱状の素材（Ｓ０）の長さ方向中間部がその直径が小さくなるように加圧されて形成された部位であるから、余肉材料を含有している。そのため、第２成形予定部（６２）の断面積は、鍛造金型（２１）の成形空間（２３）の第２成形部（２３ｂ）の断面積よりも大きく設定されている。
【００５１】
さらに、予備成形済み素材（Ｓ１）の第２成形予定部（６２）の幅は、上下各型（２２）（２２）における第２成形部（２３ｂ）に対応する第２成形凹部（２４ｂ）の幅よりも大きく設定されている。
【００５２】
なお、このような形状及び大きさの予備成形済み素材（Ｓ１）は、円柱状の素材（Ｓ０）を予備成形装置（１０）により鍛造成形することにより、製造されるものである。
【００５３】
次に、予備成形装置（１０）及びバリ取り装置（３０）の構成について以下に説明する。
【００５４】
図１及び図２に示すように、予備成形装置（１０）（詳述すると予備成形用鍛造装置）は、互いに対向して配置された一対の上型（１２）及び下型（１２）から構成された予備成形用鍛造金型（１１）を備えたものであり、円柱状の素材（Ｓ０）を所定形状に鍛造成形するものである。そして、その上型（１２）は鍛造装置（１）のメインスライド（２）に取り付けられるとともに、その下型（１２）は鍛造装置（１）のベッド（３）に取り付けられている。
【００５５】
バリ取り装置（３０）は、互いに対向して配置された一対の上型（３２）及び下型（３２）から構成されたバリ取り用金型（３１）を備えたものであり、下型（３２）上に配置されたバリ付き鍛造品（Ｓ２）から鍛造品本体部を上型（３２）で下方向に打ち抜き、これによりバリ（Ｆ）をバリ付き鍛造品（Ｓ２）から環状に除去するものである。そして、その上型（３２）はメインスライド（２）に取り付けられるとともに、その下型（３２）はベッド（３）に取り付けられている。なお図２において、（３３）は、打ち抜かれた鍛造品（Ｓ２）を下型（３２）から下方向に排出する排出孔である。
【００５６】
また同じく、本成形装置（２０）の上型（２２）はメインスライド（２）に取り付けられるとともに、その下型（２２）はベッド（３）に取り付けられている。
【００５７】
そして、この鍛造装置（１）は、メインスライド（２）が昇降駆動することにより、これらの装置（１０）（２０）（３０）の上型（１２）（２２）（３２）が一体的に昇降動作されるものであって、更に、このメインスライド（２）の昇降動作と同期して搬送装置（４０）が動作するように構成されている。
【００５８】
次に、本実施形態の鍛造装置（１）を用いた鍛造方法について以下に説明する。
【００５９】
加熱装置（図示せず）により加熱された加熱状態の円柱状素材（Ｓ０）を、無端ベルトコンベア等のコンベヤ（４５）により加熱装置から鍛造装置（１）に送る。
【００６０】
次いで、送られてきた素材（ＳＯ）を搬送装置（４０）のフィンガー（４２）により把持してコンベヤ（４５）から予備成形装置（１０）に搬送し下型（１２）上に配置する。そして、この素材（Ｓ０）を予備成形装置（１０）により所定形状に予備成形し、これにより予備成形済み素材（Ｓ１）を製造する。
【００６１】
この予備成形時には、円柱状の素材（Ｓ０）の長さ方向中間部はその直径が小さくなるように上下両型（１２）（１２）で加圧される。そのため、この部位、即ち予備成形済み素材（Ｓ１）の第２成形予定部（６２）は余肉材料を含有するとともに、その幅方向両側縁部にバリ（Ｆ）が形成される。一方、円柱状の素材（Ｓ０）の長さ方向両端部、即ち予備成形済み素材（Ｓ１）の両第１成形予定部（６１）（６１）は、その断面積が設計形状の断面積に対して同等以下になるように形成される。
【００６２】
次いで、この予備成形済み素材（Ｓ１）を搬送装置（４０）のフィンガー（４２）により把持して予備成形装置（１０）から本成形装置（２０）に搬送しその下型（２２）上に配置する。そして、この予備成形済み素材（Ｓ１）を本成形装置（２０）により本成形し、これにより本成形済み素材としてバリ付き鍛造品（Ｓ２）を製造する。
【００６３】
この本成形装置（２０）による鍛造方法は次のとおりである。
【００６４】
図７及び図９Ａに示すように、搬送装置（４０）により搬送されてきた予備成形済み素材（Ｓ１）は、その第１成形予定部（６１）の幅方向両側縁部（６１ａ）（６１ａ）が上下各型（２２）（２２）の第１成形凹部（２４ａ）の幅方向両側にはみ出した状態に且つその第２成形予定部（６２）の幅方向両側縁部が上下各型（２２）（２２）の第２成形凹部（２４ｂ）の幅方向両側にはみ出しだ状態に、上下両型（２２）（２２）の間に配置される（図５及び図６参照）。さらに、予備成形済み素材（Ｓ１）は、その第１成形予定部（６１）の長さ方向端部（６１ｂ）が上下各型（２２）（２２）の第１成形凹部（２４ａ）の長さ方向端側にはみ出した状態に上下両型（２２）（２２）の間に配置される。なお本実施形態では、予備成形済み素材（Ｓ１）は、上下両型（２２）（２２）の間として、下型（２２）の下型彫り部（２２ａ）に載置される。
【００６５】
そして、図９Ａ及び図９Ｂに示すように、メインスライド（２）を下降駆動させることで上型（２２）を下型（２２）に向かって下降駆動させ、これにより予備成形済み素材（Ｓ１）をその厚さ方向に上下両型（２２）（２２）で加圧する。これにより、予備成形済み素材（Ｓ１）の第２成形予定部（６２）の余肉材料を第２成形予定部（６２）から第１成形予定部（６１）に塑性流動させて第１成形予定部（６１）に供給しながら予備成形済み素材（Ｓ１）を成形する。
【００６６】
すなわち、予備成形済み素材（Ｓ１）をその厚さ方向に加圧した場合、予備成形済み素材（Ｓ１）の第２成形予定部（６２）が加圧されることで該第２成形予定部（６２）の余肉材料の一部が第２成形予定部（６２）から第２成形凹部（２４ｂ）の幅方向両側にバリ（Ｆ）として塑性流動するとともに、更に、第２成形予定部（６２）の余肉材料の一部が第２成形予定部（６２）から第１成形予定部（６１）側に塑性流動して第１成形予定部（６１）に供給される。これにより、第１成形予定部（６１）の体積（断面積）が増大し、もって、第１成形予定部（６１）に欠肉が発生するのが防止されるとともに、バリ（Ｆ）が第１成形凹部（２４ａ）の幅方向両側及び長さ方向端側にそれぞれ張出される。その結果、バリ（Ｆ）が鍛造品（Ｓ２）の外周に鍛造品（Ｓ２）の外周の全周に亘って繋がって形成されたバリ付き鍛造品（Ｓ２）が製造される。
【００６７】
次いで、このバリ付き鍛造品（Ｓ２）（即ち本成形済み素材）を搬送装置（４０）のフィンガー（４２）により把持して本成形装置（２０）からバリ取り装置（３０）に搬送しその下型（３２）上に配置する。そして、このバリ付き鍛造品（Ｓ２）からバリ（Ｆ）をバリ取り装置（３０）により環状に除去する。
【００６８】
バリ（Ｆ）が除去された鍛造品（Ｓ２）は、排出孔（３３）を通過した後、無端ベルトコンベア等のコンベヤ（４６）により次の工程に搬送される。そして、搬送された鍛造品（Ｓ２）は、例えば、溶体化工程、焼入れ工程及び時効工程に順次送られて各工程で所定の処理が施され、最後に検査工程に送られて検査が行われる。
【００６９】
一方、除去したバリ（Ｆ）はバリ取り装置（３０）の上型（３２）上に残存しており（図１参照）、このバリ（Ｆ）を搬送装置（４０）のフィンガー（４２）で把持してバリ取り装置（３０）から所定場所（例：バリ回収箱）に排出する。このとき、バリ（Ｆ）は環状に残存しているから、バリ（Ｆ）のハンドリンク性が良く、したがってバリ（Ｆ）の排出操作を容易に行うことができる。
【００７０】
而して、本実施形態の鍛造装置（１）を用いた鍛造方法には次の利点がある。
【００７１】
すなわち、予備成形済み素材（Ｓ１）を鍛造成形することにより、鍛造品（Ｓ２）の外周にバリ（Ｆ）が鍛造品（Ｓ２）の外周の全周に亘って繋がった状態に形成されたバリ付き鍛造品（Ｓ２）を製造するので、このバリ付き鍛造品（Ｓ２）からバリ（Ｆ）を環状に除去することができる。これにより、バリ（Ｆ）を排出する際にバリ（Ｆ）のハンドリング性を向上させることができる。
【００７２】
さらに、予備成形済み素材（Ｓ１）の第１成形予定部（６１）の断面積は、鍛造金型（２１）の第１成形部（２３ａ）の断面積に対して同等以下に設定されているから、予備成形済み素材（Ｓ１）の第１成形予定部（６１）の体積をできる限り少なくすることができ、もって材料歩留まりを向上させることができる。
【００７３】
さらに、本実施形態では、予備成形済み素材（Ｓ１）の第１成形予定部（６１）の幅方向両側縁部（６１ａ）（６１ａ）が上下各型（２２）（２２）の第１成形凹部（２４ａ）の幅方向両側にはみ出した状態に、上下両型（２２）（２２）の間に配置された予備成形済み素材（Ｓ１）を、その厚さ方向に上下両型（２２）（２２）で加圧することにより、素材（Ｓ１）の第２成形予定部（６２）の余肉材料を第２成形予定部（６２）から第１成形予定部（６１）に流動供給しながら予備成形済み素材（Ｓ１）を成形する。したがって、予備成形済み素材（Ｓ１）の成形時には、予備成形済み素材（Ｓ１）の第１成形予定部（６１）に第２成形予定部（６２）の余肉材料が供給されるので、予備成形済み素材（Ｓ１）の第１成形予定部（６１）に欠肉が発生するのを防止することができる。これにより、予備成形済み素材（Ｓ１）の第１成形予定部（６１）を設計形状（即ち膨出状）に確実に成形することができる。しかも、予備成形済み素材（Ｓ１）の第１成形予定部（６１）の幅方向両側縁部（６１ａ）（６１ａ）が上下各型（２２）（２２）の第１成形凹部（２４ａ）の幅方向両側にはみ出した状態に、予備成形済み素材（Ｓ１）が上下両型（２２）（２２）の間に配置されているので、バリ（Ｆ）を第１成形凹部（２４ａ）の幅方向両側に確実に張出させることができる。一方、もし仮に、第１成形予定部（６１）の幅方向両側縁部（６１ａ）（６１ａ）が第１成形凹部（２４ａ）の幅方向両側にはみ出さない状態に、予備成形済み素材（Ｓ１）が上下両型（２２）（２２）の間に配置されている場合には、バリ（Ｆ）を第１成形凹部（２４ａ）の幅方向両側に張出させることができないことがある。このようになると、バリ（Ｆ）が鍛造品（Ｓ２）の外周に鍛造品（Ｓ２）の周方向の全周に亘って繋がった状態に形成されず、その結果、バリ（Ｆ）を環状に除去することができなくなる。
【００７４】
而して、本実施形態では、予備成形済み素材（Ｓ１）の第１成形予定部（６１）の断面積は、鍛造金型（２１）の成形空間（２３）の第１成形部（２３ａ）の断面積に対して同等以下に設定されているが、本発明では、第１成形予定部（６１）の断面積は第１成形部（２３ａ）の断面積に対して１０５％以下に設定されるのが特に望ましい。こうすることにより、予備成形済み素材（Ｓ１）の第１成形予定部（６１）に欠肉が発生するのを確実に防止することができるし、更に、バリ（Ｆ）を第１成形凹部（２４ａ）の幅方向両側に更に確実に張出させることができる。
【００７５】
以上で本発明の一実施形態について説明したが、本発明は上記実施形態に示したものであることに限定されるものではなく、様々に変更可能である。
【００７６】
例えば、上記実施形態では、鍛造装置（１）は、本成形装置（１０）と、その他に予備成形装置（１０）及びバリ取り装置（３０）を備えたものであるが、本発明では、鍛造装置（１）は必ずしも予備成形装置（１０）やバリ取り装置（３０）を備えていなくても良い。
【００７７】
また、本発明では、鍛造装置（１）により鍛造成形されるバリ付き鍛造品（Ｓ２）の形状は特に限定されるものではない。
【産業上の利用可能性】
【００７８】
本発明は、バリ付き鍛造品を製造する鍛造方法及び該鍛造方法に用いられる鍛造装置に利用可能である。
【図面の簡単な説明】
【００７９】
【図１】図１は、本発明の一実施形態に係る鍛造装置の概略平面図である。
【図２】図２は、同鍛造装置の概略正面図である。
【図３】図３は、同鍛造装置における本成形装置の鍛造金型の断面図である。
【図４】図４は、同鍛造金型の下型の平面図である。
【図５】図５は、図４中のＸ−Ｘ線位置に対応する、鍛造金型及び素材の第１成形予定部の断面図である。
【図６】図６は、図４中のＹ−Ｙ線位置に対応する、鍛造金型及び素材の第２成形予定部の断面図である。
【図７】図７は、鍛造金型の下型に素材を配置した成形前の状態の平面図である。
【図８】図８は、鍛造金型の下型に素材を配置した成形後の状態の平面図である。
【図９Ａ】図９Ａは、同鍛造金型の上型と下型との間に素材を配置した状態における、図７中のＸ−Ｘ線位置に対応する、鍛造金型及び素材の第１成形予定部の断面図である。
【図９Ｂ】図９Ｂは、素材を加圧する途中の状態における、図７中のＸ−Ｘ線位置に対応する、鍛造金型及び素材の第１成形予定部の断面図である。
【図９Ｃ】図９Ｃは、素材を加圧した後の状態における、図８中のＸ−Ｘ線位置に対応する、鍛造金型及び素材の第１成形予定部の断面図である。
【図１０】図１０は、同鍛造装置を用いた鍛造方法の各工程を説明するための、素材の斜視図である。
【符号の説明】
【００８０】
１…鍛造装置
１０…予備成形装置
２０…本成形装置（本成形用鍛造装置）
２１…鍛造金型
２２…上型及び下型
２３…成形空間
２３ａ…第１成形部
２３ｂ…第２成形部
２４ａ…第１成形凹部（成形凹部）
２４ｂ…第２成形凹部
３０…バリ取り装置
４０…搬送装置
Ｓ０…素材
Ｓ１…予備成形済み素材（素材）
６１…第１成形予定部
６１ａ…第１成形予定部の幅方向両側縁部
６２…第２成形予定部
Ｓ２…バリ付き鍛造品（本成形済み素材）
Ｆ…バリ
【図１】
2008161893.tif 000003
【図２】
2008161893.tif 000004
【図３】
2008161893.tif 000005
【図４】
2008161893.tif 000006
【図５】
2008161893.tif 000007
【図６】
2008161893.tif 000008
【図７】
2008161893.tif 000009
【図８】
2008161893.tif 000010
【図９Ａ】
2008161893.tif 000011
【図９Ｂ】
2008161893.tif 000012
【図９Ｃ】
2008161893.tif 000013
【図１０】
2008161893.tif 000014